(57)【特許請求の範囲】
【請求項１】
耐水性を有する基材を備え、前記基材に除菌液を塗布して製造し、前記除菌液は、前記基材を膨潤可能な溶剤と、汚れを落とす研磨剤と酸化還元電位の異なる２種類以上の金属と、前記基材と前記研磨剤と前記金属を接着するバインダーとを含み、前記金属は抗菌性を有し、前記研磨剤はイオン交換能を有し、前記除菌液は前記溶剤と前記バインダーと前記研磨剤と酸化還元電位の異なる２種類以上の前記金属とを混合して得、前記金属同士が導通して電場が発生し、抗菌性の前記金属から溶出した抗菌性のイオンを前記研磨剤の中に保持することを特徴とする除菌部材。
【請求項２】
除菌液を塗布した後に、乾燥処理を行って製造したことを特徴とする請求項１記載の除菌部材。
【請求項３】
除菌液を塗布した後に、熱処理を行って製造したことを特徴とする請求項１記載の除菌部材。
【請求項４】
除菌液を塗布した後に、常温で通風処理を行い、さらに熱処理を行って製造したことを特徴とする請求項１記載の除菌部材。
【請求項５】
溶剤が、２００℃以下の温度で揮発性を有することを特徴とする請求項１乃至４いずれかに記載の除菌部材。
【請求項６】
除菌液を塗布した基材が、膨潤した後、収縮することを特徴とする請求項１乃至５いずれかに記載の除菌部材。
【請求項７】
金属が銀、銅、亜鉛またはこれらの合金から選ばれるいずれか一つ以上を含むことを特徴とする請求項１乃至６いずれかに記載の除菌部材。
【請求項８】
金属の１種類を亜鉛とした請求項１乃至７いずれかに記載の除菌部材。
【請求項９】
導電性付与剤を添加したことを特徴とする請求項１乃至８いずれかに記載の除菌部材。
【請求項１０】
研磨剤がゼオライト、アパタイト、セピオライト、層状無機物質から選ばれるいずれか一つ以上を含むことを特徴とする請求項１乃至９いずれかに記載の除菌部材。
【請求項１１】
金属および研磨剤の粒子径が２５０μｍ以下であることを特徴とする請求項１乃至１０いずれかに記載の除菌部材。
【請求項１２】
基材が網構造または３次元立体構造であることを特徴とする請求項１乃至１１いずれかに記載の除菌部材。
【請求項１３】
除菌液を基材の外表面のみに塗布したことを特徴とする請求項１乃至１２いずれかに記載の除菌部材。
【請求項１４】
除菌液を塗布して製造した基材の表面が導電性を有することを特徴とする請求項１３記載の除菌部材。
【請求項１５】
請求項１乃至１４のいずれかに記載の除菌部材を備えた洗浄用具。
【発明の詳細な説明】
【技術分野】
【０００１】
本発明は、耐水性の基材を備え、洗浄、清掃等の機能を果たすための除菌部材であって、台所や浴室の清掃用スポンジ、ブラシ、雑巾、マット、シート、窓や車や家屋や建材のガラス汚れ剥離用ワイパー、あるいは洗車用具などの洗浄用具などに用いられる除菌部材、除菌材、およびその除菌部材、除菌材を備え、用いた洗浄用具等に関する。
【背景技術】
【０００２】
菌やカビなどの微生物は、シンクや排水溝のキャップや清掃用のスポンジなどの水周り製品に付着して繁殖すると、においやぬめりの原因となる。微生物の増殖を抑えたいときには、殺菌効果のある洗剤や抗菌剤などの薬剤を用いた化学的除去方法か、スポンジ・ブラシなどを用いて洗浄する物理的除去方法あるいはそれらを併用する方法が用いられている。
【０００３】
たとえば特許文献１記載の従来の高分子発泡体は、殺菌作用を有する金属を保持したゼオライトを含有してなる抗菌ならびに防カビ機能を有する高分子発泡体である。抗菌性ゼオライトと発泡用素材と高分子体とを混合して発泡させることによって、抗菌ならびに防カビ機能を有する高分子発泡体が得られることが示されている。
【０００４】
また、特許文献２には、抗菌成分を溶出させる化学的な薬剤の抗菌性能で微生物の増殖を抑制するのではなく、安全性と同時に持続性のある微生物の増殖を防止する手段、特に除菌手段を提供する方法が示されている。これは、酸化還元電位の異なる２種の金属粉末を樹脂中に導電性を有するように分散配合・混練した成形体を、除菌しようとする電解質溶液と接するよう配置した構成の電解質溶液の除菌方法である。前記電解質中の微生物は、表面電荷を持っているために、電気的な作用によって前記金属粉末の近傍に誘引され除菌されるものである。
【特許文献１】特開昭６２−２４１９３２号公報
【特許文献２】特開２００５−１１８７２６号公報
【発明の開示】
【発明が解決しようとする課題】
【０００５】
特許文献１の高分子発泡体は、殺菌作用を有する金属を保持したゼオライトの作用によって、高分子発泡体の表面に付着した微生物の増殖を抑制するものである。しかしながら、抗菌性ゼオライトと発泡用素材と高分子体とを混合して発泡させた高分子発泡体では、抗菌性ゼオライトが樹脂中に埋没して殺菌作用を十分に発揮されず、また発泡の過程でゼオライトの分散状態に偏りが生じやすく、高分子発泡体全体に抗菌性をもたせることが難しいという課題があった。また、強固に付着した油脂汚れなどを洗浄する効果は必ずしも十分ではなかった。
【０００６】
また、特許文献２に記載の方法では、電気的な作用で微生物を除菌できるため、スポンジなどの基材に前記特許文献２に記載の方法を施すことによって、除菌性を有する基材を供えた除菌部材を得ることができた。しかし、前記スポンジの除菌効果を持続させるためには、金属粉末の剥離を防ぐ必要があり、スポンジ表面に強固に金属粉末を固定化できる除菌部材、除菌材が求められていた。
【０００７】
本発明は上記課題を解決するため、除菌性を有する材料が樹脂に埋没せず全体が均一に除菌性能を有し、材料が強固に固定化され、かつ洗浄効果の高い除菌部材、除菌材、およびその除菌部材、除菌材を用い、備え、汚れを落として除菌する洗浄用具等の提供を目的としている。
【課題を解決するための手段】
【０００８】
本発明の除菌部材は上記目的を達成するために、請求項１に記載の通り、耐水性を有する基材を備え、前記基材に除菌液を塗布して製造し、前記除菌液は、前記基材を膨潤可能な溶剤と、汚れを落とす研磨剤と酸化還元電位の異なる２種類以上の金属と、前記基材と前記研磨剤と前記金属を接着するバインダーとを含み、前記金属は抗菌性を有し、前記研磨剤はイオン交換能を有し、前記除菌液は前記溶剤と前記バインダーと前記研磨剤と酸化還元電位の異なる２種類以上の前記金属とを混合して得、前記金属同士が導通して電場が発生し、抗菌性の前記金属から溶出した抗菌性のイオンを前記研磨剤の中に保持することを特徴とする。
【０００９】
また、除菌液を塗布した後に、乾燥処理を行うことを特徴とする。
【００１０】
また、除菌液を塗布した後に、熱処理を行うことを特徴とする。
【００１１】
また、除菌液を塗布した後に、常温で通風処理を行い、さらに熱処理を行うことを特徴とする。
【００１２】
また、溶剤が、２００℃以下の温度で揮発性を有することを特徴とする。
【００１３】
また、除菌液を塗布した基材が、膨潤した後、収縮することを特徴とする。
【００１４】
また、金属が銀、銅、亜鉛またはこれらの合金から選ばれるいずれか一つ以上を含むことを特徴とする。
【００１５】
また、金属の１種類を亜鉛としたことを特徴とする。
【００１６】
また、導電性付与剤を添加したことを特徴とする。
【００１７】
また、研磨剤がゼオライト、アパタイト、セピオライト、層状無機物質から選ばれるいずれか一つ以上を含むことを特徴とする。
【００１９】
また、金属および研磨剤の粒子径が２５０μｍ以下であることを特徴とする。
【００２０】
また、基材が網構造または３次元立体構造であることを特徴とする。
【００２１】
また、除菌液を基材の外表面のみに塗布したことを特徴とする。
【００２２】
また、除菌液を塗布して製造した基材の表面が導電性を有することを特徴とする。
【００２３】
また、請求項１乃至１４のいずれかに記載の除菌部材を備えた洗浄用具としたことを特徴とする。
【発明の効果】
【００２４】
本発明によれば、抗菌性の金属同士が導通して電場が発生し、帯電している微生物を電気的な力で引き寄せて除去することができ、抗菌性の金属から溶出した抗菌性のイオンをイオン交換能を有する研磨剤の中に保持することができ、取り込んだ抗菌性のイオンの働きによって研磨剤に抗菌作用を与え、また、除菌性を有する材料が樹脂に埋没せず全体が均一に除菌性能を有し、材料が強固に固定化され、洗浄効果と除菌効果の高い除菌部材、除菌材、およびその除菌部材、除菌材を備え、用い、汚れを落として除菌する洗浄効果と除菌効果の高い洗浄用具等を提供することができる。
【発明を実施するための最良の形態】
【００２５】
本発明の請求項１記載の発明は、前記基材に除菌液を塗布して製造し、前記除菌液は、前記基材を膨潤可能な溶剤と、汚れを落とす研磨剤と酸化還元電位の異なる２種類以上の金属と、前記基材と前記研磨剤と前記金属を接着するバインダーとを含み、前記金属は抗菌性を有し、前記研磨剤はイオン交換能を有し、前記除菌液は前記溶剤と前記バインダーと前記研磨剤と酸化還元電位の異なる２種類以上の前記金属とを混合して得、前記金属同士が導通して電場が発生し、抗菌性の前記金属から溶出した抗菌性のイオンを前記研磨剤の中に保持することを特徴としたものである。除菌液に含まれる酸化還元電位の異なる金属は、基材に塗布された後、基材の表面で金属同士が接触して導通することによって電池構造が形成される。電池構造の金属間には電位差が生じているので、水中で帯電している微生物を電気的な力で引き寄せて除去することができ、抗菌性の金属から溶出した抗菌性のイオンをイオン交換能を有する研磨剤の中に保持することができ、取り込んだ抗菌性のイオンの働きによって研磨剤に抗菌作用を与えることができる。また、金属が抗菌性を有するものであり、捕集した微生物を金属の抗菌作用で死滅させることができるという作用を有する。
【００２６】
また、溶剤で基材を膨潤させることによって基材の凹凸や空隙にバインダーと研磨剤と金属が侵入し、バインダーと基材と研磨剤と金属とが強固に接着される。その結果、フィルタからの研磨剤および金属の剥離が生じにくくなるという作用を有する。
【００２７】
また、研磨剤および金属粉は、バインダーに比べてサイズが大きく基材への浸透力が低いために、研磨剤および金属粉は基材の内部よりも表面に多く存在することになる。研磨剤がバインダーに埋没せずに基材の表面部に露出しているので落とそうとする汚れに直接接触しやすく、研磨効果を発揮できるという作用を有する。また、金属粉がバインダーに埋没せずに基材の表面部に露出し、除菌効果を発揮できるという作用を有する。
【００２８】
除菌部材、除菌材は、耐水性の基材を備えた水周りの用具のうち、洗浄や清掃等の機能を果たすための部材、材料を示し、台所や浴室の清掃用スポンジ、ブラシ、マット、シート、収納容器、窓や車や家屋や建材のガラス汚れ剥離用ワイパー、あるいは洗車用具などに使用される部材、材料などがある。
【００２９】
また、その除菌部材、除菌材を備えた水回り機器としては、台所や浴室の清掃用スポンジ、ブラシ、雑巾、マット、シート、収納容器、窓や車や家屋や建材のガラス汚れ剥離用ワイパー、あるいは洗車用具などの洗浄用具などに用いられる部材、材料、およびその除菌部材、除菌材を用いた洗浄用具等がある。上記洗浄用具等の一部、あるいは全部を除菌部材、除菌材で構成することは差し支えない。
【００３０】
また、基材に、除菌液を塗布した後に、乾燥処理を行うことを特徴としたものであり、乾燥処理によって溶剤を揮発させることができるという作用を有する。
【００３１】
また、基材に、除菌液を塗布した後に、熱処理を行うことを特徴としたものであり、熱処理によって溶剤を素早く揮発させるとともに、バインダー樹脂の重合・熱硬化を行うことができるという作用を有する。
【００３２】
また、基材に、除菌液を塗布した後に、常温で通風処理を行い、さらに熱処理を行うことを特徴としたものであり、通風処理によって基材の形を保ちながらゆっくりと乾燥させた後、残留するバインダー成分を熱処理によって硬化させることができるため、除菌部材が変形しにくいという作用を有する。
【００３３】
また、溶剤が、２００℃以下の温度で揮発性を有することを特徴としたものであり、２００℃以下の温度で溶剤を気化させることにより、基材の変質や変形を防止することができるという作用を有する。
【００３４】
また、除菌液を塗布した基材が、膨潤した後、収縮することを特徴としたものである。溶剤で基材を膨潤させることによって基材の凹凸や空隙にバインダーと研磨剤と金属を侵入させ、その後に収縮硬化させることによって、バインダーと基材と研磨剤と金属との接着力が向上するという作用を有する。その結果、除菌液を塗布した基材からの金属や研磨剤の剥離が生じにくくなるという作用を有する。
【００３５】
また、金属が銀、銅、亜鉛またはこれらの合金から選ばれるいずれか一つ以上を含むことを特徴としたものであり、前記金属を利用することによって電池構造を形成し、帯電している微生物を電気的な力で引き寄せて除去することができる。なお、微生物に限らず、帯電している物質は電気的な力で引き寄せて除去することができる。Ａｇ、Ｃｕ、Ｚｎは金属自体の抗菌性が強い。
【００３６】
また、金属の１種類を亜鉛としたものであり、Ｚｎは比較的イオン化傾向が高く、かつ金属自体の抗菌性が強いため好ましい。
【００３７】
また、導電性付与剤を添加したことを特徴としたものであり、カーボンなどの導電性付与剤によって酸化還元電位の異なる金属の電気的な接合状態が向上するという作用を有する。電池構造の金属間には電位差が生じるので、帯電している微生物を電気的な力で引き寄せて除去することができる。また、基材の表面で金属が直接接触していなくても、導電性付与剤を通じて導通させることにより電池構造を形成することができるので、金属の使用量を減らすことができるという作用を有する。金属を減らすことによって、経済性に優れ、軽量な除菌部材を製造することができる。また、導電性付与剤によって表面電気抵抗が減るので、除菌部材の帯電防止効果を得ることができる。
【００３８】
また、研磨剤がゼオライト、アパタイト、セピオライト、層状無機物質から選ばれるいずれか一つ以上を含むことを特徴とする。前記の研磨剤によって、こびりついた汚れを洗浄中の摩擦によって剥離し、洗浄力を高めることができるという作用を有する。ゼオライト、アパタイト、セピオライト、層状無機物質はイオン交換能を有する。
【００３９】
また、研磨剤がイオン交換能を有することを特徴としたものであり、イオン交換能によって、抗菌性の金属から溶出した銀や亜鉛などの抗菌性のイオンを研磨剤の中に保持することができ、研磨剤に抗菌作用を与えることができる。このため、初期状態で研磨剤に抗菌性がない場合でも、取り込んだ抗菌性のイオンの働きによって抗菌性を有する研磨剤を得ることができる。研磨剤は、汚れを落とす際に摩擦によって基材から脱落することがあるが、脱落した後の研磨剤および研磨剤が付着した汚れ成分に抗菌作用を与えることができるという作用を有する。
【００４０】
また、金属および研磨剤の粒子径が２５０μｍ以下であることを特徴としたものである。金属および研磨剤を２５０μｍ以下にすることにより、金属および研磨剤が沈降して濃度差が発生することがない除菌液を作成することができ、前記除菌液を用いて金属および研磨剤が均一に分散した除菌部材を作ることができる。
【００４１】
また、基材が網構造または３次元立体構造であることを特徴としたものであり、基材の表面積を増加させて除菌効果を高めることができるという作用を有する。また、表面積が大きいので研磨剤が有効に働き、洗浄力を高めることができるという作用を有する。
【００４２】
また、除菌液を基材の外表面のみに塗布したことを特徴としたものであり、洗浄しようとする物質と接しやすい基材の外表面に除菌効果を与えることができる。基材の内表面には除菌液を塗布しないので、除菌液の使用量を減らすことができ、経済性に優れ、軽量な除菌部材を得ることができる。
【００４３】
また、除菌液を塗布して製造した基材の表面が導電性を有することを特徴としたものであり、表面電気抵抗が減るので、除菌部材の帯電防止効果を得ることができる。
【００４４】
また、請求項１乃至１４のいずれかに記載の除菌部材を備えた洗浄用具としたことを特徴としたものであり、洗浄用具等の一部、あるいは全部を除菌部材、除菌材で構成することで、汚れを落として除菌する洗浄効果と除菌効果の高い洗浄用具等を提供することができることとなる。
【００４５】
以下、本発明の実施の形態について図面を参照しながら説明する。
【００４６】
（実施の形態１）
図１に本発明の実施の形態１の除菌部材の断面図の一例を示す。耐水性を有する基材１１には除菌液が塗布され、前記除菌液に含まれる基材１１を膨潤可能な溶剤によって、基材１１の表面および内部にバインダー１２が浸透している。バインダー１２は基材１１と研磨剤１３と酸化還元電位の異なる２種類以上の金属とを固定化する役割を果たしており、ここでは前記金属は銅１４と亜鉛１５である。また、除菌液には導電性付与剤としてのカーボン１６が配合されており、銅１４と亜鉛１５を導通させている。除菌液に含まれる酸化還元電位の異なる金属としての銅１４と亜鉛１５は、基材１１に塗布された後、基材１１の表面で金属同士が接触して導通することによって電池構造が形成される。電池構造の金属間には電位差が生じているので、帯電している微生物を電気的な力で引き寄せて除去することができる。
【００４７】
また、溶剤で基材を膨潤させることによって基材の凹凸や空隙にバインダーと研磨剤と金属が侵入し、バインダーと基材と研磨剤と金属とが強固に接着される。その結果、フィルタからの研磨剤および金属の剥離が生じにくくなるという作用を有する。また、研磨剤および金属粉は、バインダーに比べてサイズが大きく基材への浸透力が低いために、研磨剤および金属粉は基材の内部よりも表面に多く存在することになる。研磨剤がバインダーに埋没せずに基材の表面部に露出しているので落とそうとする汚れに直接接触しやすく、研磨効果を発揮できるという作用を有する。また、金属粉がバインダーに埋没せずに基材の表面部に露出し、除菌効果を発揮できるという作用を有する。溶剤による基材の膨潤の程度は、基材の凹凸や空隙にバインダーと研磨剤と金属が侵入できる程度であれば良い。
【００４８】
一方、抗菌性ゼオライトと発泡用素材と高分子体とを混合して発泡させる従来の方法では、材料が適当に分散されるため、有効成分である抗菌性ゼオライトが樹脂に埋没する割合が高く、殺菌作用を十分発揮させることは困難である。また、発泡の過程でゼオライトの分散状態に偏りが生じやすく、高分子発泡体全体に抗菌性をもたせることは困難である。
【００４９】
図１の基材表面を拡大した概略断面図を図２に示す。酸化還元電位の異なる２種類以上の金属としての銅１４と亜鉛１５は、導電性付与剤としてのカーボン１６およびバインダー１２としてのポリエステルとともに、基材１１表面に皮膜を形成している。水に含まれる微生物１７はその表面電荷として一定の電荷を有しているため、水中に電場を与えるとその電場の向きに応じて移動する作用が生まれる。銅１４と亜鉛１５は直接あるいは導電性付与剤としてのカーボン１６を介して電気的に接合されているためプラスとマイナスの電荷を帯びており、両者の間には電場が発生している。微生物１７は電荷を有しているため、電場の作用によって金属の方向に誘引され凝集する。また、基材１１の表面には研磨剤１３が接着されているので、また、強固に付着した油脂汚れやその中に混在する微生物などを摩擦力によって取り除き、除菌することができる。
【００５０】
スポンジ、ブラシなどを用いる従来の物理的な除去方法では、物理的に接触しないとよごれや微生物を除去することはできず、洗浄力は十分とはいえない。また、取り除いた微生物がスポンジ、ブラシ自体で繁殖してよごれやにおいの発生源となる可能性があり、その対策が求められていた。また、スポンジ、ブラシなどに抗菌剤を練りこんだ素材あるいは抗菌剤入りの発泡体では、全体に均一に抗菌作用を持たせることが難しかった。また、殺菌効果のある洗剤や抗菌剤などの薬剤を用いた従来の化学的除去方法では、また、強固に付着した油脂汚れなどを取り除く効果は必ずしも十分ではなく、汚れ中に混在する微生物には殺菌効果が働きにくいという課題があった。本発明の除菌部材では、研磨剤を有しているため、強固に付着した油脂汚れなどに混在する微生物を取り除くことができ、さらに微生物を電気的に誘引する除菌効果を有するため、電場が働く範囲まで除菌効果を発揮させることができるという効果を得ることができる。また、取り除いた微生物が除菌部材自体で繁殖することがなく、清潔な状態に保つことができるという作用を有する。
【００５１】
除菌液は、基材を膨潤可能な溶剤とバインダーと研磨剤と酸化還元電位の異なる２種類以上の金属とを混合することによって得ることができる。このとき、除菌液には界面活性剤や導電性付与剤などを配合してもよい。作成した除菌液を基材に塗布すると、溶剤およびバインダーが基材へ浸透し、または基材の表面を溶解して凹凸を形成する。浸透した溶剤とバインダーによって基材は膨潤してサイズが大きくなるが、通風排気および／または加熱を行うことによって溶剤が揮発した後は、サイズが小さくなる。ここで、２００℃以下の温度で揮発性を有する溶剤を選択することにより、樹脂や繊維の熱劣化を抑えることができる。通風排気のみでは乾燥に時間がかかり、加熱のみでは急激な基材サイズの変化によって不均一に収縮して変形しやすいため、通風乾燥して基材をゆっくり乾燥させた後に加熱する方法が好ましい。
【００５２】
除菌液は基材全体に塗布しても良いし、基材の外表面のみに塗布してもよい。図３に外表面のみに除菌液を塗布した除菌部材の一例を示す。除菌スポンジ２１は、直方体形状の基材の外表面２２に除菌液を塗布したものである。このとき、除菌効果を発揮するのは除菌液を塗布して皮膜が形成された部分だけである。洗浄しようとする物質と接しやすい基材の外表面２２に除菌効果を与えることができ、基材の内表面２３には除菌液を塗布しないので、除菌液の使用量を減らすことができ、経済性に優れ、軽量な除菌部材としてのスポンジを得ることができる。また、除菌液を有色にすることにより、効果の発揮される部分を容易に視認することができる。視認が容易なため、塗布むらによる加工不良や傷等の発生を簡単に確認することができる。除菌液を有色にするためには、たとえばカーボンブラックやグラファイトなどの黒色成分やマンガン、酸化鉄、酸化銅あるいはその合金などの有色金属を任意の割合で添加すればよい。除菌液の塗布方法としては、ディッピング、スプレー噴霧、はけ塗りなど一般的な方法を用いればよい。
【００５３】
除菌液の塗布部分の表面電気抵抗は、１０7Ω／□以下であることが望ましい。表面電気抵抗が高すぎると絶縁皮膜となって、電場の強さが低下するため、除菌作用が低下するため好ましくない。固形物成分の配合量と、皮膜の膜厚を調整することによって、用途に合わせて調整すればよい。
【００５４】
基材の材質としては、綿、レーヨン、ナイロン、木材、パルプなどの天然繊維や、樹脂含浸紙、ポリエステル、ポリウレタン、ポリエーテル、ポリスチレン、ポリオレフィン、エポキシ、ポリカーボネート、ポリエチレン、ポリスチレン、キュプラ、アクリル、ポリアミド、ポリイミド、およびこれらの変性樹脂などの合成繊維が利用できる。金属やセラミックを含んでいてもよい。
【００５５】
溶剤としては、アルコール類・直鎖の炭化水素類、トルエン、キシレン等の芳香族類など種々の溶媒が利用できる。具体的にはメタノール、エタノール、プロパノール、メチルエチルケトン、メチルブチルケトン、ベンゼン、トルエン、キシレンスチレン、エチルベンゼン、シクロヘキサン、シクロヘキサノン、イソホロン、ヘキサン、ヘプタンなどが挙げられ、単独あるいは混合して用いることができる。分散性を高めるために界面活性剤を添加してもよい。これらの溶剤を、基材の材質に合わせて選択することにより、溶剤が基材へ浸透し、または基材の表面を溶解して凹凸を形成する。浸透した溶剤によって基材は膨潤してサイズが大きくなるが、通風排気および／または加熱を行うことによって溶剤が揮発した後は、サイズが小さくなる。ここで、２００℃以下の温度で揮発性を有する溶剤を選択することにより、低温で溶剤を除去することが可能となり、樹脂や繊維の熱劣化を抑えることができる。
【００５６】
バインダーとしては、ナイロン、ポリエステル、ポリエーテル、アクリル、エポキシ、エポキシエステル、ポリウレタン、ポリカーボネート、メラミン、ビニル、塩化ゴム、シリコーン、フッ素などの樹脂、もしくはこれらの変性樹脂が挙げられる。樹脂は溶剤に可溶であることが望ましい。また、無機系のバインダーを利用してもよく、コロイダルシリカ、オルガノシリカ樹脂、シランカップリング剤、チタンカップリング剤、エチルシリケート、リチウムシリケート、カリウムシリケートなどの中から任意のものを選択して用いることができる。
【００５７】
除菌液の総固形分に対する配合比率が７ｗｔ％以上になるように樹脂を配合すれば、基材とバインダー、およびバインダーと金属と研磨剤との十分な密着性が得られる。ただし、３５ｗｔ％を超えると、密着性や強度は良好であるものの、金属同士および導電付与剤との導通が阻害されるために、除菌性能が低下してくる。除菌液の総固形分に対する樹脂量としては、配合比率７ｗｔ％以上の範囲で、除菌性能と密着性、強度のバランスによって任意に選択すればよい。また、樹脂が溶剤に溶解もしくは分散可能であれば、除菌材料の粘度を調整することが容易であり、扱いやすくなる。
【００５８】
金属としては、Ａｕ、Ｐｔ、Ａｇ、Ｃｕ、Ｐｂ、Ｎｉ、Ｓｂ、Ｃｏ、Ｗ、Ｆｅ、Ｓｎ、Ｃｒ、Ｚｎ、Ｖ、Ａｌ、Ｔｉ、Ｚｒ、Ｍｇ、Ｋまたはこれらの合金などが挙げられる。特にＡｇ、Ｃｕ、Ｚｎは金属自体の抗菌性が強いため好ましい。また、Ｆｅ、Ｚｎ、Ａｌは比較的安価で安全なものとして利用しやすい。２種類以上の金属の選択としては用途と寿命と経済性を考慮すれば特に制限されるものではないが、水の電気分解開始電圧である１．２Ｖ付近では金属から水素の発生が生じ、腐食が進みやすいため好ましくない。表１に金属の種類と標準水素電極を基準とした電極電位を示す。例えば金属材料がＦｅであった場合には、Ｆｅよりイオン化傾向の高い金属としてＺｎを選択することができ、そのときの電位差は０．３２Ｖとなる。表１に示す金属以外でも電位差が発生すれば特に問題はなく、これらの合金でもよい。Ｚｎは比較的イオン化傾向が高く、かつ金属自体の抗菌性が強いため好ましい。
【００５９】
【表１】
0004830997.tif 000002
【００６０】
また、酸化還元電位の異なる２種類以上の金属が電位差を生じた状態で水と接触すると、酸化還元電位の低いほうの金属が水に溶出する。ここで酸化還元電位の高いほうの金属は溶出しにくいため、長期間使用するためには溶出量の多い酸化還元電位の低いほうの金属の配合比率を多くしたほうがよい。
【００６１】
金属の粒子径は除去しようとする微生物の大きさよりも大きいことが望ましい。電位差によって微生物を集めるためには、少なくとも電位がかかっている部分の間隔が微生物の大きさよりも大きい必要がある。粒子径が小さい場合でも複数の粒子が連なって間隔をあけた状態で電位が発生することが考えられるが、確率的には高くないと予想される。十分な距離を確保するためには、平均的な微生物の大きさである１μｍより大きいことが好ましい。形状が繊維状である場合には太さではなく長さ方向について前記の条件であればよい。
【００６２】
具体的には、金属の粒子径が０．３μｍ〜２５０μｍであることが望ましい。２５０μｍ以上では除菌液の中で金属が沈降し、濃度差が発生しやすくなるという加工性の低下をまねき、また、皮膜を形成後に導電性付与剤や他金属粒子との接触面積が小さくなり、除菌効率が低下するため好ましくない。一方、０．３μｍ以下では、除菌液を作成する際に粉塵となって飛散しやすく、混合時には混合容器の微細な凹凸にまで入り込みやすいため、加工性が低下する。また、バインダーの固形分中に金属が取り込まれやすくなり、除菌効果が発現しにくいため好ましくない。また、研磨剤も２５０μｍ以上では除菌液の中で沈降し、濃度差が発生しやすくなるので、２５０μｍ以下であることが望ましい。
【００６３】
酸化還元電位の異なる２種類以上の金属の粒子径比が１〜８であれば、導電性付与剤や他金属粒子との接触効率が良いために、高い除菌性能を得ることができる。ここで金属の粒子径比は、大きな粒子／小さな粒子の長さ比率である。
【００６４】
導電性付与剤としては、黒鉛、カーボンブラック、炭素繊維、フラーレン、カーボンナノチューブ、カーボンナノホーン、カーボンマイクロコイル、カーボンナノコイル、不飽和結合をもつ導電性ポリマーなどの炭素材料が挙げられる。黒鉛とカーボンブラックはもっとも一般的に用いられる導電性の炭素材料であり、経済性が高い。また、導電性塗料として樹脂エマルジョンとカーボンを混合したものが市販されており、容易に入手可能である。炭素繊維、フラーレン、カーボンナノチューブ、カーボンナノホーン、カーボンマイクロコイル、カーボンナノコイルなどは樹脂の強度向上や軽量化や電磁波対策などの目的で樹脂に添加されることが多いが、その導電性を利用して本発明の除菌効果を得ることができる。また、電極として開発が進められている導電性ポリマーも、同様に除菌効果を得ることができる。
【００６５】
導電性付与剤は、粉を使用する際には、あらかじめ粉砕しておくと混合が容易になる。また、導電性付与剤を分散した液体を用いるとさらに混合が容易である。樹脂とカーボンがあらかじめ混合された市販の導電性塗料を用いても良い。導電性付与剤は、金属の総量に対して配合比率で０．０２ｗｔ％以上であることが好ましい。これによって除菌フィルタの表面に電位差を生じ、より高い電気的誘引効果を得ることができるために、十分な除菌性能を得ることができる。除菌液を塗布した基材表面の表面電気抵抗は、１０7Ω／□以下であることが望ましい。表面電気抵抗が高すぎると絶縁皮膜となって、電場の強さが低下し、除菌作用が低下するため好ましくない。また、除菌部材の表面電気抵抗が減ることで、除菌部材の帯電防止効果を得ることができる。
【００６６】
金属および導電性付与剤は微細な粉末および／または繊維状であることが好ましい。粉末の場合、バインダーに金属と導電性付与剤を分散させる際に、分散性がよく加工しやすいという効果を得ることができる。また、繊維状にくらべて均一な状態を得やすいため、基材表面の色むらや凹凸の抑制など外観上の利点がある。繊維状の場合は、分散した際に金属と導電性付与剤との繊維同士の接点が多くなり、硬化したバインダー樹脂表面に局所的な電位差が発生する場所を多くすることができる。
【００６７】
研磨剤としては、石英、カルサイト、珪砂、天然ケイ酸系鉱物、ケイ酸アルミニウム系鉱物、シリカゲル、珪華微粉末、シラス、白土、炭化ケイ素、アルミナ、ゼオライト、ガラスビーズ、アパタイト、セピオライト、層状無機化合物などが挙げられる。前記の研磨剤によって、こびりついた汚れを洗浄中の摩擦によって剥離し、洗浄力を高めることができるという作用を有する。なお、金属を研磨剤として利用してもよい。
【００６８】
また、研磨剤がイオン交換能を有することを特徴としたものであり、イオン交換能によって、抗菌性の金属から溶出した銀や亜鉛などの抗菌性のイオンを研磨剤の中に保持することができ、研磨剤に抗菌作用を与えることができる。このため、初期状態で研磨剤に抗菌性がない場合でも、取り込んだ抗菌性のイオンの働きによって抗菌性を有する研磨剤を得ることができる。研磨剤は、汚れを落とす際に摩擦によって基材から脱落することがあるが、脱落した後の研磨剤および研磨剤が付着した汚れ成分に抗菌作用を与えることができるという作用を有する。イオン交換能を有する研磨剤としては、ゼオライト、アパタイト、セピオライト、層状無機物質などが挙げられる。
【００６９】
基材の形状としては、繊維状、網状、ビーズ状、スリット状、板状、ハニカム状、スポンジ状、発泡形状などあらゆる形状が利用できる。網状の場合は、網状の基材を重ねて縫合して袋を作り、袋の内部にスポンジを入れることによって弾力性のある除菌部材を得ることができる。
【００７０】
除菌性能は単位体積あたりの表面積が大きい形状が好ましく、３次元立体構造がよい。３次元立体構造としては繊維を絡ませた形状や発泡形状があり、例えば繊維を絡ませた形状であれば、表面部、連結部、裏面部からなるダブルラッセル編みの三次元立体編物などが挙げられ、発泡形状であれば発泡ウレタン、発泡ポリエチレンなどが挙げられる。例えば発泡ウレタンは、耐水性能に優れている上、安価で柔軟性があり、洗浄時に適度な変形が可能であるため、除菌部材としては最適である。発泡体基材で構成される除菌部材の場合、発泡密度が３３セル／２５ｍｍ以下のものが適する。開口部が狭すぎると除菌液が基材内部に浸透しにくくなるので、開口部の開口径は１ｍｍ以上であることが望ましい。
【００７１】
台所や浴室の清掃用スポンジ、ブラシ、雑巾、マット、シート、収納容器、窓や車や家屋や建材のガラス汚れ剥離用ワイパー、あるいは洗車用具などの洗浄用具などの一部、あるいは全部を上記本発明の実施の形態１、あるいは下記本発明の実施例１乃至３のいずれかの除菌部材、除菌材で構成すれば、すなわち、備えれば、用いれば、汚れを落として除菌する洗浄効果と除菌効果の高い洗浄用具が得られる。
【００７２】
以下、本発明を実施例にて詳細に説明するが、本発明は、以下の記載に何ら限定して解釈されるものではない。
【実施例１】
【００７３】
（１）金属として平均粒子径５０μｍの亜鉛粉末と、市販の導電性カーボン塗料（導電性のカーボンとポリエステル樹脂を溶剤としてのシクロヘキサノンに分散させたもの）とを、亜鉛とカーボンの重量比が１１：５になる割合でよく混練してペースト状にし、除菌液を作成した。作成した除菌液を直径８５ｍｍ（約５７ｃｍ2）の円形に成型した樹脂板に塗り広げて、６０℃で２時間乾燥させることによって除菌板Ａ作成した。
【００７４】
（２）金属として７５〜１５０μｍの銅粉末と、市販の導電性カーボン塗料（導電性のカーボンとポリエステル樹脂を溶剤としてのシクロヘキサノンに分散させたもの）とを、銅：カーボンの重量比が１１：５になる割合でよく混練してペースト状にし、除菌液を作成した。作成した除菌液を樹脂板に塗り広げて、６０℃で２時間乾燥させることによって除菌板Ｂを作成した。
【００７５】
（３）金属として平均粒子径５０μｍの亜鉛粉末と、７５〜１５０μｍの銅粉末と、市販の導電性カーボン塗料（導電性のカーボンとポリエステル樹脂を溶剤としてのシクロヘキサノンに分散させたもの）とを、亜鉛：銅：カーボンの重量比が１０：１：５になる割合でよく混練してペースト状にし、除菌液を作成した。作成した除菌液を樹脂板に塗り広げて、６０℃で２時間乾燥させることによって除菌板Ｃを作成した。
【００７６】
（４）亜鉛を９６％、アクリル樹脂を４％含有する市販の塗料を樹脂板に塗り広げて、６０℃で２時間乾燥させることによって比較板Ａ作成した。
【００７７】
（５）亜鉛を８３％、アルミニウムを５％、アクリル樹脂を１２％含有する市販の塗料を樹脂板に塗り広げて、６０℃で２時間乾燥させることによって比較板Ｂを作成した。
【００７８】
（６）何も処理せずに、比較板Ｃを作成した。
【００７９】
前記（１）〜（６）の方法で作成した樹脂板を、除菌液の塗布面が上向きになるようにプラスチックシャーレ内に置いた。
【００８０】
精製水で４００倍に希釈した普通ブイヨン培地に、大腸菌  （Ｅｓｈｅｒｉｃｈｉａ  ｃｏｌｉ，ＩＦＯ３９７２）が約１０5（ｃｆｕ／ｍｌ）になるように調製した菌液を作成した。菌液をそれぞれ２０ｍｌずつプラスチックシャーレに入れ、一定時間ごとに０．１ｍｌの液を採取して培養することにより、菌数の変化を比較した。所定時間経過後の菌数を初期の菌数で割って規格化した値を菌の残存比として縦軸にとり、横軸に経過時間を表した結果を図４に示す。除菌板Ａ、Ｂ、Ｃでは菌数が減少し、除菌されていることがわかった。除菌板ＡとＢではＺｎを添加したＡのほうが除菌速度が速かった。銅と亜鉛を添加した除菌板Ｃは特に１時間後の菌数減少が顕著であった。
【００８１】
市販の塗料を塗布した比較板Ａはわずかに菌数の減少が観察された。比較板Ｂ、Ｃでは菌数はほとんど変化せず、除菌効果が働いていないことがわかった。
【００８２】
作成した除菌板および比較板の表面電気抵抗を測定した結果を表２に示す。市販の塗料である比較板Ａ，Ｂでは表面抵抗が非常に高く、導電性を有していないことがわかる。一方、除菌板Ａ、Ｂ、Ｃでは表面抵抗が低く導電性を有している。図４の結果と対比してみると、導電性を有している除菌板Ａ、Ｂ、Ｃでは除菌性能があり、導電性を有していない比較板Ａ、Ｂおよびなにも処理していない比較板Ｃでは除菌性能が低いことがわかった。
【００８３】
【表２】
0004830997.tif 000003
【実施例２】
【００８４】
実施例１で作成した除菌板Ｃをスライドグラス上にのせ、顕微鏡の視野に入る位置に配置した。精製水で４００倍に希釈した普通ブイヨン培地に、大腸菌  （Ｅｓｈｅｒｉｃｈｉａ  ｃｏｌｉ，ＩＦＯ３９７２）を添加し、約１０6ｃｆｕ／ｍｌ程度の菌液を、除菌板Ｃに触れるようにスライドグラス上に０．２ｍｌ滴下した。ただちに顕微鏡で観察したところ、大腸菌は除菌板Ｃの特定の位置に偏在して移動し、凝集した。除菌板Ｃは亜鉛と銅と導電性カーボンが混在しており、どの位置に各材料が塗布されているか確認することはできなかった。大腸菌の大きさ（約２μｍ）に比べて、亜鉛と銅の大きさは十分に大きく（５０〜１５０μｍ）、おそらく亜鉛が高濃度に存在する位置に菌が凝集しているものと思われた。
【実施例３】
【００８５】
金属として平均粒子径５μｍの亜鉛粉末と、５μｍの銅粉末と、研磨剤としてのゼオライトと、市販の導電性カーボン塗料（導電性のカーボンとポリエステル樹脂を溶剤としてのイソホロンに分散させたもの）を、亜鉛：銅：ゼオライト：カーボンの重量比が５：１：５：５になる割合でよく混練してペースト状にし、除菌液を作成した。基材として発泡密度が１７セル／２５ｍｍの発泡ウレタンを、作成した除菌液に浸漬し、余剰液を排除した後、常温で３０分通風排気し、１００℃で２時間乾燥させて除菌スポンジＡを作成した。このとき発泡ウレタンは、初期の長さを１００％とすると、膨潤した状態で伸び率約１３０％となり、乾燥後の伸び率は１１５％であった。
【００８６】
テトラエトキシシランにイソプロピルアルコールと１Ｎ塩酸を加えて加水分解を行い、バインダーを作成した。バインダー液に、研磨剤としてのゼオライトと、金属として平均粒子径５μｍの亜鉛粉末と、金属として平均粒子径５μｍの銅粉末とを加え、ボールミルにいれて攪拌・分散を５時間行い除菌液を作成した。作成した除菌液を塗装用のスプレーガンに入れ、基材として発泡密度が１３セル／２５ｍｍの発泡ウレタンの表裏両面にスプレー噴霧した。その後、約１００℃で約２０分間乾燥させて除菌スポンジＢを作成した。このとき発泡ウレタンは、初期の長さを１００％とすると、膨潤した状態で伸び率約１０５％となり、乾燥後の伸び率は９５％であった。
【００８７】
何も処理しない発泡密度が１７セル／２５ｍｍの発泡ウレタンを、無処理スポンジとした。
【００８８】
また、除菌スポンジＡを研磨して、発生した削りくずを試験容器に入れた。
【００８９】
無処理スポンジ、除菌スポンジＡ、除菌スポンジＢを３．１ｃｍ3の大きさに加工し、それぞれ５０ｍｌの容器に入れた。精製水で４００倍に希釈した普通ブイヨン培地に、黄色ブドウ球菌  （Ｓｔａｐｈｙｌｏｃｏｃｃｕｓ  ａｕｒｅｕｓ，ＩＦＯ１２７３２）を添加し、約１０5ｃｆｕ／ｍｌ程度の菌液を、各容器に４０ｍｌずつ入れた。除菌スポンジＡの削りくずは、約０．１（ｇ）を試験容器にいれ、菌液を１ｍｌ加えた。
【００９０】
容器を密閉して約２５℃の温度で振とうし、２４時間後の菌数を比較した。結果を表３に示す。
【００９１】
【表３】
0004830997.tif 000004
【００９２】
無処理のスポンジでは、２４時間後に菌が増殖した。一方、除菌液を塗布したスポンジＡ，Ｂでは、２４時間後には菌数は検出限界以下であり、除菌液を塗布したスポンジには水中の菌の増加を抑制する効果があることがわかる。また、スポンジＡを研磨した削りくずＡにも水中の菌数の増加を抑制する効果があることがわかる。
【産業上の利用可能性】
【００９３】
本発明の除菌部材では、除菌性を有する材料が樹脂に埋没せず全体が均一に除菌性能を有し、材料が強固に固定化され、かつ洗浄効果の高い除菌部材を提供することができ、台所や浴室の清掃用スポンジ、ブラシ、雑巾、マット、シート、窓や車や家屋や建材のガラス汚れ剥離用ワイパー、洗車用具などの洗浄用具、機器などへの展開用途が期待できる。
【図面の簡単な説明】
【００９４】
【図１】本発明の実施の形態１に示す除菌液を塗布した除菌部材の概略断面図
【図２】同除菌液を塗布した除菌部材の概略断面図
【図３】同除菌スポンジの斜視図
【図４】本発明の実施例１に示す菌の残存比と経過時間の関係を示すグラフ
【符号の説明】
【００９５】
１１  基材
１２  バインダー
１３  研磨剤
１４  銅
１５  亜鉛
１６  カーボン
１７  微生物
２１  除菌スポンジ
２２  基材の外表面
２３  基材の内表面
【図１】
0004830997.tif 000005
【図２】
0004830997.tif 000006
【図３】
0004830997.tif 000007
【図４】
0004830997.tif 000008